ТРИКОТАЖНОЕ ПОЛОТНО И ОДЕЖДА НИЖНЕГО СЛОЯ С УЛУЧШЕННЫМИ ТЕРМОЗАЩИТНЫМИ СВОЙСТВАМИ, ИЗГОТОВЛЕННАЯ ИЗ НЕГО

1. Термозащитное трикотажное полотно, содержащее пряжу, изготовленную из однородной смеси целлюлозных и нейлоновых штапельных волокон, при этом такое полотно не демонстрирует признаков плавления или стекания каплями, когда его исследуют в соответствии, по меньшей мере, с одним из NFPA 1975 (Sections 8.2 and 8.3), ASTM D-6413-1999 или NFPA 2112 (Section 8.2).
2. Термозащитное трикотажное полотно по п.1, которое не демонстрирует признаков плавления, стекания каплями или прилипания, когда его исследуют в соответствии с NFPA 1975 (Section 8.3).
3. Термозащитное трикотажное полотно по п.1 со смесью целлюлозной и нейлоновой штапельной пряжи, характеризующейся массовым отношением целлюлозы к нейлону в указанной пряже в диапазоне от примерно 55:45 до примерно 85:15.
4. Термозащитное трикотажное полотно по п.1, в котором указанная однородная смесь характеризуется однородностью смеси, достигаемой с помощью способов смешивания, выбранных из группы, состоящей из
a) объемного механического смешивания штапельных волокон перед прочесыванием;
b) объемного механического смешивания штапельных волокон до прочесывания и во время него; и
c) по меньшей мере, двух проходов ленточной машины при смешивании штапельных волокон после прочесывания и перед прядением пряжи.
5. Термозащитное трикотажное полотно по п.1, в котором отношение целлюлозы к нейлону в указанной пряже находится в пределах от примерно 60:40 до примерно 70:30.
6. Термозащитное трикотажное полотно по п.1, которое имеет массу от примерно 3 до примерно 8 унция/кв.ярд.
7. Термозащитное трикотажное полотно по п.1, которое имеет толщину, находящуюся в диапазоне от примерно 0,015 до 0,030 дюйма.
8. Термозащитное трикотажное полотно по п.1, в котором пряжа, используемая для формирования трикотажного полотна, представляет собой однониточную пряжу, имеющую отсчет хлопка от примерно 5 до примерно 60.
9. Термозащитное трикотажное полотно по п.1, которое
вяжется из множества отдельных нитей пряжи или из крученой комплексной нити;
указанное множество нитей пряжи или крученая комплексная нить содержит, по меньшей мере, первую пряжу, изготовленную из однородной смеси целлюлозных и нейлоновых штапельных волокон при отношении целлюлозных и нейлоновых штапельных волокон от примерно 55:45 до примерно 85:15, и, по меньшей мере, вторую пряжу, состоящую из нейлоновой нити, при условии, что такая нейлоновая комплексная нить не превышает 15 вес.% от общего содержания целлюлозы и нейлона в полотне; и
отношение целлюлозного и нейлонового штапельного волокна в первой однородно смешанной пряже регулируется таким образом, что содержание нейлоновой нити плюс штапельных нитей в полотне не превышает 45 вес.% по отношению к общему содержанию целлюлозы и нейлона в полотне.
10. Термозащитное трикотажное полотно по п.1, где
a) указанное полотно вяжут из множества отдельных нитей пряжи или из крученой комплексной нити;
b) указанное множество нитей пряжи или крученая комплексная нить содержит, по меньшей мере, первую пряжу, изготовленную из однородной смеси целлюлозных и нейлоновых штапельных волокон при отношении целлюлозных и нейлоновых штапельных волокон от примерно 40:60 до примерно 85:15, и, по меньшей мере, вторую пряжу, изготовленную из однородной смеси целлюлозных и нейлоновых штапельных волокон при отношении целлюлозных и нейлоновых штапельных волокон, по меньшей мере, примерно 60:40, и, по меньшей мере, третью нейлоновую комплексную нить при условии, что такая нейлоновая комплексная нить не превышает 15 вес.% от общего содержания целлюлозы и нейлона для полотна; и
c) отношение целлюлозных и нейлоновых штапельных волокон в трикотажном полотне регулируется таким образом, что нейлоновая нить плюс содержание штапельных волокон в полотне не превышает 45 вес.% по отношению к содержанию целлюлозы и нейлона в полотне.
11. Термозащитное трикотажное полотно по п.1, в котором часть целлюлозных штапельных волокон в указанной однородной смеси заменена шерстью или шелком и/или часть целлюлозных и/или нейлоновых штапельных волокон в указанной однородной смеси заменена огнестойкими штапельными волокнами.
12. Термозащитное трикотажное полотно по п.1, в котором часть целлюлозных штапельных волокон в указанной однородной смеси заменена и/или часть целлюлозных и/или нейлоновых штапельных волокон в указанной однородной смеси заменена арамидными огнестойкими штапельными волокнами.
13. Термозащитное трикотажное полотно по п.1, в котором указанные нейлоновые штапельные волокна содержат нейлон 6 и/или нейлон 6,6 и имеют прочность на разрыв, по меньшей мере, 3,0 г на денье.
14. Термозащитное трикотажное полотно по п.1, которое содержит структуру вязки, выбранную из гладкой вязки, вязки с прессовыми и/или перекидными петлями, фанговой вязки, трикотажного жаккардового полотна, трикотажной ткани, изготовленной на интерлок-машинах, вертелочного трикотажного полотна и трикотажной ткани, изготовленной на рашель-машинах.
15. Термозащитное трикотажное полотно по п.1, которое содержит пряжу, изготовленную из волокон или нитей, имеющих эластомерные, огнестойкие, противомикробные и/или антистатические свойства.
16. Термозащитное трикотажное полотно по п.1, которое имеет нанесенную на него поверхностную обработку или объемную обработку, придающие ткани противомикробную, антистатическую, инсектицидную стойкость, стойкость к образованию складок, огнестойкость, удаление пятен, грязеотталкивание, маслоотталкивание, водоотталкивание, поглощение влажности, впитывание влажности, эффективность сушки и/или гидрофобные свойства.
2
17. Термозащитная ткань по п.1, которая демонстрирует значение коэффициента эффективности ткани (FFF), по меньшей мере, 1,0 (кал/см)/(унция/кв.ярд), когда ее исследуют в соответствии с термическим NFPA 2112 (Section 8.2) без прокладки.
2
18. Термозащитная ткань по п.1, которая демонстрирует значение коэффициента эффективности ткани (FFF), по меньшей мере, 2,0 (кал/см)/(унция/кв.ярд), когда ее исследуют в соответствии с NFPA 2112 (Section 8.2) с прокладкой ј дюйма (0,64 см).
19. Термозащитное трикотажное полотно по п.15, которое демонстрирует отсутствие признаков плавления, стекания каплями или прилипания, когда его исследуют в соответствии с NFPA 1975 (Section 8.3).
20. Термозащитное трикотажное полотно по п.1, у которого термическая усадка меньше, чем примерно 8% как в направлении петельных столбиков, так и в направлении петельных рядов, когда его исследуют в соответствии с NFPA 1975 (Section 8.2).
21. Термозащитное трикотажное полотно по п.1, которое демонстрирует прочность при продавливании шариком, по меньшей мере, примерно 60 фунтов, когда его исследуют в соответствии с ASTM D-3787.
22. Термозащитное трикотажное полотно по п.1, которое демонстрирует стойкость к истиранию Мартиндэйла, по меньшей мере, примерно 100000 циклов, когда его исследуют в соответствии с ASTM D-4966.
23. Термозащитное трикотажное полотно по п.1, которое демонстрирует эффективность сушки, по меньшей мере, примерно 70%.
24. Термозащитное трикотажное полотно по п.1, которое демонстрирует время поглощения меньше 15 с.
25. Термозащитное трикотажное полотно по п.1, которое демонстрирует площадь поверхностного впитывания больше 2,5 квадратных дюйма.
26. Термозащитное трикотажное полотно по п.1, которое демонстрирует вертикальную высоту впитывания 6 дюймов менее чем за 30 мин.
27. Изделие одежды, которое содержит термозащитное трикотажное полотно по п.1.
28. Изделие одежды в форме одежды нижнего слоя, которая содержит термозащитное трикотажное полотно по п.1.
29. Одежда нижнего слоя в форме футболки, которая содержит термозащитное трикотажное полотно по п.1.
30. Термозащитное трикотажное полотно, содержащее пряжу, изготовленную из однородной смеси шерстяных и нейлоновых штапельных волокон, при этом такое полотно не демонстрирует признаков плавления или стекания каплями, когда его исследуют в соответствии, по меньшей мере, с одним из NFPA 1975 (Sections 8.2 and 8.3), ASTM D-6413-1999 или NFPA 2112 (Section 8.2).
31. Термозащитное трикотажное полотно по п.30, которое не демонстрирует признаков плавления, стекания каплями или прилипания, когда его исследуют в соответствии с NFPA 1975 (Section 8.3).
32. Термозащитное трикотажное полотно по п.30 со смесовой шерстяной и нейлоновой штапельной пряжей, которая характеризуется массовым отношением шерсти к нейлону в указанной пряже, находящимся в диапазоне от примерно 55:45 до примерно 85:15.
33. Термозащитное трикотажное полотно по п.30, в котором указанная однородная смесь отличается однородностью смеси, достигаемой посредством способов смешивания, выбранных из группы, состоящей из
a) объемного механического смешивания штапельных волокон до прочесывания;
b) объемного механического смешивания штапельных волокон до прочесывания и во время него; или
c) по меньшей мере, двух проходов ленточной машины смешивания штапельных волокон после прочесывания и до прядения пряжи.
34. Термозащитное трикотажное полотно, содержащее целлюлозную и нейлоновую штапельную пряжу, характеризующуюся массовым отношением целлюлозы и нейлона в указанной пряже, находящимся в пределах от примерно 55:45 до примерно 85:15, где, по меньшей мере, часть указанного трикотажного полотна образует нетекучую структуру при температурах выше температуры плавления нейлона.
35. Термозащитное трикотажное полотно по п.34, в котором массовое отношение целлюлозы и нейлона в трикотажном полотне находится в пределах от примерно 60:40 до примерно 70:30
36. Термозащитное трикотажное полотно по п.34, в котором указанная целлюлоза представляет собой хлопок.
37. Термозащитная система, содержащая
a) первый слой трикотажного полотна, содержащего пряжу, представляющую собой однородную смесь целлюлозных и нейлоновых штапельных волокон, причем такое полотно характеризуется как неплавкое или не стекающее каплями, когда его исследуют в соответствии, по меньшей мере, с одним из NFPA 1975 (Sections 8.2 and 8.3), ASTM D-6413-1999 или NFPA 2112 (Section 8.2); и
b) второй слой из тканого материала, представляющий собой смесовую пряжу, представляющую собой целлюлозное штапельное волокно и нейлоновое штапельное волокно, причем указанная смесовая пряжа характеризуется массовым отношением целлюлозы и нейлона в указанной пряже, находящимся в пределах от примерно 55:45 до примерно 85:15.
38. Термозащитная система, содержащая
a) первый слой трикотажного полотна, содержащего пряжу, представляющую собой однородную смесь целлюлозных и нейлоновых штапельных волокон, причем такое полотно характеризуется как неплавкое или не стекающее каплями, когда его исследуют в соответствии, по меньшей мере, с одним из NFPA 1975 (Sections 8.2 and 8.3), ASTM D-6413-1999 или NFPA 2112 (Section 8.2);
b) второй слой, содержащий тканый материал, представляющий собой пряжу, выбранную из группы, состоящей из (i) смесовой пряжи, содержащей целлюлозное штапельное волокно и нейлоновое штапельное волокно, причем указанная смесовая пряжа характеризуется массовым отношением целлюлозы к нейлону в указанной пряже, находящимся в пределах от примерно 55:45 до примерно 85:15; и (ii) огнестойкую пряжу, содержащую арамидное штапельное волокно.
39. Способ получения термозащитного трикотажного полотна, включающий этапы
a) обеспечения пряжи, изготовленной из однородной смеси целлюлозных и нейлоновых штапельных волокон;
b) вязания указанной пряжи с формированием ткани, причем такая ткань демонстрирует отсутствие признаков плавления или стекания каплями, когда ее исследуют в соответствии, по меньшей мере, с одним из NFPA 1975 (Sections 8.2 and 8.3), ASTM D-6413-1999 или NFPA 2112 (Section 8.2).
40. Способ по п.39, дополнительно включающий разрезание указанного термозащитного трикотажного полотна с получением составляющих деталей одежды.
41. Способ изготовления термозащитной одежды, включающий в себя стадии
a) обеспечения термозащитного трикотажного полотна, содержащего пряжу, изготовленную из однородной смеси целлюлозных и нейлоновых штапельных волокон, причем такое полотно демонстрирует отсутствие признаков плавления или стекания каплями, когда его исследуют в соответствии, по меньшей мере, с одним из NFPA 1975 (Sections 8.2 and 8.3), ASTM D-6413-1999 или NFPA 2112 (Section 8.2); и
b) сборки указанного термозащитного трикотажного полотна с получением одежды.
42. Способ по п.41, в котором указанная сборка представляет собой сшивание.